(57)【要約】【課題】防錆コーティング用水性樹脂組成物の経時による性能低下を抑えることが可能な防錆コーティング用水性樹脂組成物の製造方法、及びその製造方法で製造される防錆コーティング用水性樹脂組成物を提供する。また、その防錆コーティング用水性樹脂組成物を用いた防錆処理方法、及び防錆処理が施された防錆処理金属材を提供する。【解決手段】防錆コーティング用水性樹脂組成物の製造方法は、カルボキシル基を有する水性樹脂を含有する水性樹脂組成物を５０℃以上かつ水性樹脂組成物の沸点未満の温度に加熱する工程と、加熱後の水性樹脂組成物に、エポキシ系シランカップリング剤及びその加水分解縮合物から選択される少なくとも１種を添加して反応させる工程と、反応後の水性樹脂組成物を５０℃未満の温度に冷却した後、水分散性シリカを添加する工程と、を含む。【選択図】なし【特許請求の範囲】
【請求項１】
カルボキシル基を有する水性樹脂を含有する水性樹脂組成物を５０℃以上かつ前記水性樹脂組成物の沸点未満の温度に加熱する工程と、
加熱後の水性樹脂組成物に、エポキシ系シランカップリング剤及びその加水分解縮合物から選択される少なくとも１種を添加して反応させる工程と、
反応後の水性樹脂組成物を５０℃未満の温度に冷却した後、水分散性シリカを添加する工程と、
を含む防錆コーティング用水性樹脂組成物の製造方法。
【請求項２】
前記水分散性シリカが金属イオンにより安定化されている請求項１に記載の防錆コーティング用水性樹脂組成物の製造方法。
【請求項３】
前記水分散性シリカの粒子径が５０ｎｍ以下である請求項１又は２に記載の防錆コーティング用水性樹脂組成物の製造方法。
【請求項４】
請求項１〜３のいずれか１項に記載の製造方法により得られる防錆コーティング用水性樹脂組成物。
【請求項５】
請求項４に記載の防錆コーティング用水性樹脂組成物を金属材に付与する工程と、
前記金属材に付与された防錆コーティング用水性樹脂組成物を乾燥して乾燥皮膜を形成する工程と、
を含む防錆処理方法。
【請求項６】
前記金属材が亜鉛めっき鋼材である請求項４又は５に記載の防錆処理方法。
【請求項７】
請求項４に記載の防錆コーティング用水性樹脂組成物の乾燥皮膜を有する防錆処理金属材。
【発明の詳細な説明】
【技術分野】
【０００１】
本発明は、防錆コーティング用水性樹脂組成物の製造方法及び防錆コーティング用水性樹脂組成物、並びに防錆処理方法及び防錆処理金属材に関する。
【背景技術】
【０００２】
従来、金属の表面処理剤には、クロメート処理剤、リン酸クロメート処理剤等のクロム系表面処理剤が適用されてきており、現在でも広く使用されている。しかし、近年の環境規制の動向からすると、クロムの有する毒性、特に発ガン性のために将来的に使用が制限される可能性がある。
【０００３】
そこで、クロム系表面処理剤と同等の防錆性を示すノンクロム系表面処理剤が種々開発されている。
例えば、特許文献１には、カルボキシル基を有する水性樹脂組成物１Ｌ中に１０〜５００ｇの水分散性シリカを配合し、撹拌混合しながら５０℃以上かつ水性樹脂組成物の沸点以下の温度に昇温し、次いで０．０２〜２０ｇの特定のシランカップリング剤及び／又はその加水分解縮合物を添加し、上記温度で反応させる防錆コーティング用水性樹脂組成物の製造方法が開示されている。
【先行技術文献】
【特許文献】
【０００４】
【特許文献１】特許第４５１０１０６号公報
【発明の概要】
【発明が解決しようとする課題】
【０００５】
特許文献１の防錆コーティング用水性樹脂組成物は、金属材、特に亜鉛めっき鋼材に好適であり、塗装した金属に優れた防錆性を付与することができ、かつ、貯蔵安定性に優れるとされている。しかし、本発明者らがさらに検討を進めたところ、経時により防錆コーティング用水性樹脂組成物の性能が低下することが判明した。より具体的には、防錆コーティング用水性樹脂組成物を塗装して得られる皮膜の耐酸性等が低下することが判明した。
【０００６】
本発明は、以上の状況に鑑みてなされたものであり、防錆コーティング用水性樹脂組成物の経時による性能低下を抑えることが可能な防錆コーティング用水性樹脂組成物の製造方法、及びその製造方法で製造される防錆コーティング用水性樹脂組成物を提供することを目的とする。また、本発明は、その防錆コーティング用水性樹脂組成物を用いた防錆処理方法、及び防錆処理が施された防錆処理金属材を提供することを目的とする。
【課題を解決するための手段】
【０００７】
本発明は、カルボキシル基を有する水性樹脂を含有する水性樹脂組成物を５０℃以上かつ前記水性樹脂組成物の沸点未満の温度に加熱する工程と、加熱後の水性樹脂組成物に、エポキシ系シランカップリング剤及びその加水分解縮合物から選択される少なくとも１種を添加して反応させる工程と、反応後の水性樹脂組成物を５０℃未満の温度に冷却した後、水分散性シリカを添加する工程と、を含む防錆コーティング用水性樹脂組成物の製造方法に関する。
【０００８】
前記水分散性シリカは、金属イオンにより安定化されていることが好ましい。
また、前記水分散性シリカの粒子径は、５０ｎｍ以下であることが好ましい。
【０００９】
また、本発明は、本発明に係る製造方法により得られる防錆コーティング用水性樹脂組成物に関する。
【００１０】
また、本発明は、本発明に係る防錆コーティング用水性樹脂組成物を金属材に付与する工程と、前記金属材に付与された防錆コーティング用水性樹脂組成物を乾燥して乾燥皮膜を形成する工程と、を含む防錆処理方法に関する。
【００１１】
前記金属材は、亜鉛めっき鋼材であることが好ましい。
【００１２】
また、本発明は、本発明に係る防錆コーティング用水性樹脂組成物の乾燥皮膜を有する防錆処理金属材に関する。
【発明の効果】
【００１３】
本発明によれば、防錆コーティング用水性樹脂組成物の経時による性能低下を抑えることが可能な防錆コーティング用水性樹脂組成物の製造方法、及びその製造方法で製造される防錆コーティング用水性樹脂組成物を提供することができる。また、本発明によれば、その防錆コーティング用水性樹脂組成物を用いた防錆処理方法、及び防錆処理が施された防錆処理金属材を提供することができる。
【発明を実施するための形態】
【００１４】
以下、本実施形態に係る防錆コーティング用水性樹脂組成物の製造方法及び防錆コーティング用水性樹脂組成物、並びに防錆処理方法及び防錆処理金属材について詳細に説明する。
【００１５】
＜防錆コーティング用水性樹脂組成物の製造方法＞
本実施形態に係る防錆コーティング用水性樹脂組成物の製造方法（以下、単に「本実施形態に係る製造方法」ともいう。）は、カルボキシル基を有する水性樹脂を含有する水性樹脂組成物を５０℃以上かつ水性樹脂組成物の沸点未満の温度に加熱する工程（以下、「加熱工程」ともいう。）と、加熱後の水性樹脂組成物に、エポキシ系シランカップリング剤及びその加水分解縮合物から選択される少なくとも１種を添加して反応させる工程（以下、「反応工程」ともいう。）と、反応後の水性樹脂組成物を５０℃未満の温度に冷却した後、水分散性シリカを添加する工程（以下、「添加工程」ともいう。）と、を含む。
【００１６】
（加熱工程）
加熱工程では、カルボキシル基を有する水性樹脂を含有する水性樹脂組成物を５０℃以上かつ水性樹脂組成物の沸点未満の温度に加熱する。
【００１７】
加熱対象となる水性樹脂組成物は、水性樹脂と溶剤としての水とを含んでいる。水性樹脂組成物は、水溶性樹脂が水に溶解した水溶液の形態であってもよく、水不溶性樹脂が水に微分散したエマルジョン又はサスペンションの形態であってもよい。
【００１８】
カルボキシル基を有する水性樹脂としては、ポリオレフィン樹脂、ポリウレタン樹脂、アクリル樹脂、ポリエステル樹脂、ポリカーボネート樹脂等の水性樹脂のうち、カルボキシル基を有するものが挙げられる。カルボキシル基を有する水性樹脂は、１種を単独で用いてもよく、２種以上を併用してもよい。
【００１９】
これらの中でも、カルボキシル基を有するポリオレフィン樹脂と、カルボキシル基を有する他の１種以上の水性樹脂とを混合して用いることが好ましく、カルボキシル基を有するポリオレフィン樹脂と、カルボキシル基を有するウレタン樹脂とを混合して用いることがより好ましい。
このとき、カルボキシル基を有するポリオレフィン樹脂と、カルボキシル基を有する他の１種以上の水性樹脂（好ましくは、カルボキシル基を有するウレタン樹脂）との質量比は、３：７〜９：１であることが好ましく、５：５〜９：１であることがより好ましく、６：４〜８：２であることがさらに好ましい。上記範囲とすることで、例えば、他の水性樹脂としてカルボキシル基を有するウレタン樹脂を用いた場合には、カルボキシル基とウレタン結合との相互作用により造膜性が向上する傾向にある。
【００２０】
加熱対象となる水性樹脂組成物は、カルボキシル基を有する水性樹脂のほかに、ポリビニルアルコール樹脂等のカルボキシル基を有しない水性樹脂をさらに含有していてもよい。ただし、カルボキシル基を有する水性樹脂の割合は、水性樹脂の合計１００質量部中、７０質量部以上であることが好ましく、８０質量部以上であることがより好ましく、９０質量部以上であることがさらに好ましく、１００質量部であることが特に好ましい。
【００２１】
水性樹脂組成物は、水性樹脂と水との合計１００質量部中、水性樹脂が固形分で１〜８０質量部、水が９９〜２０質量部であることが好ましい。水性樹脂を１質量部以上とすることで、得られる皮膜の防錆性、上塗り塗装密着性、耐酸性等が向上する傾向にある。また、水性樹脂を８０質量部以下とすることで、水性樹脂組成物のゲル化が抑えられる傾向にある。
【００２２】
加熱工程における加熱温度は、５０℃以上かつ水性樹脂組成物の沸点未満の温度であれば特に制限されない。加熱温度を５０℃以上とすることで、後段の反応工程において、カルボキシル基を有する水性樹脂とエポキシ系シランカップリング剤とが十分に反応する傾向にある。また、加熱温度を水性樹脂組成物の沸点未満（例えば、１００℃未満）とすることで、水分の蒸発が抑えられる傾向にある。加熱工程における加熱温度は、６０℃以上かつ水性樹脂組成物の沸点未満の温度であることが好ましい。
【００２３】
（反応工程）
反応工程では、加熱後の水性樹脂組成物に、エポキシ系シランカップリング剤及びその加水分解縮合物から選択される少なくとも１種を添加して反応させる。エポキシ系シランカップリング剤の加水分解縮合物とは、エポキシ系シランカップリング剤を加水分解縮合して得られるオリゴマーを意味する。
【００２４】
エポキシ系シランカップリング剤としては、３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）エチルトリメトキシシラン等が挙げられる。エポキシ系シランカップリング剤は、１種を単独で用いてもよく、２種以上を併用してもよい。
【００２５】
エポキシ系シランカップリング剤及びその加水分解縮合物から選択される少なくとも１種の添加量は、カルボキシル基を有する水性樹脂１００質量部に対して、０．１〜１０質量部であることが好ましく、０．５〜３質量部であることがより好ましい。添加量を０．１質量部以上とすることで、得られる皮膜の防錆性、上塗り塗装密着性、耐酸性等が向上する傾向にある。また、添加量を１０質量部以下とすることで、防錆コーティング用水性樹脂組成物の貯蔵安定性の低下が抑えられる傾向にある。
【００２６】
反応工程においては、加熱後の水性樹脂組成物を撹拌混合しながら、エポキシ系シランカップリング剤及びその加水分解縮合物から選択される少なくとも１種を０．１〜１０ｇ／分の滴下速度で滴下した後、同温度で１〜８時間反応させることが好ましい。
【００２７】
（添加工程）
添加工程では、反応後の水性樹脂組成物を５０℃未満の温度に冷却した後、水分散性シリカを添加する。
【００２８】
添加工程における冷却温度は、５０℃未満の温度であれば特に制限されない。冷却温度を５０℃未満とすることで、得られる皮膜の耐酸性等の低下が抑えられる傾向にある。冷却工程における冷却温度は、４０℃以下であることが好ましい。冷却温度の下限値は特に制限されず、例えば、２０℃以上であってもよい。
【００２９】
水分散性シリカとしては、コロイダルシリカ、シリカゲル等が挙げられ、市販品を用いることができる。水分散性シリカの市販品としては、「スノーテックス３０」、「スノーテックス４０」、「スノーテックス５０」、「スノーテックス２０Ｌ」、「スノーテックスＺＬ」、「スノーテックスＵＰ」（以上、日産化学工業株式会社製）、「アデライトＡＴ−２０Ａ」（株式会社ＡＤＥＫＡ製）等のＮａイオンにより安定化されている水分散性シリカ；「スノーテックスＣ」（日産化学工業株式会社製）、「アデライトＡＴ−２０Ｎ」（株式会社ＡＤＥＫＡ製）等のＡｌイオンにより安定化されている水分散性シリカ；「スノーテックスＮ」（日産化学工業株式会社製）等のアンモニウムイオンにより安定化されている水分散性シリカ；などが挙げられる。水分散性シリカは、１種を単独で用いてもよく、２種以上を併用してもよい。
【００３０】
これらの中でも、得られる皮膜の防錆性、耐酸性等の観点から、金属イオン（Ｎａイオン、Ａｌイオン等）により安定化されている水分散性シリカが好ましく、Ｎａイオンにより安定化されている水分散性シリカがより好ましい。
【００３１】
水分散性シリカの粒子径は、得られる皮膜の防錆性、上塗り塗装密着性、耐酸性等の観点から、５０ｎｍ以下であることが好ましく、５〜３０ｎｍであることがより好ましい。
【００３２】
水分散性シリカの添加量は、カルボキシル基を有する水性樹脂１００質量部に対して、１０〜５０質量部であることが好ましく、２０〜４０質量部であることがより好ましい。添加量を１０質量部以上とすることで、得られる皮膜の防錆性が向上する傾向にある。また、添加量を５０質量部以下とすることで、防錆コーティング用水性樹脂組成物の貯蔵安定性の低下が抑えられる傾向にある。
【００３３】
なお、添加工程では、得られる皮膜の防錆性をより向上させるため、チオカルボニル基含有化合物及びリン酸化合物から選択される少なくとも１種をさらに添加してもよい。チオカルボニル基含有化合物及びリン酸化合物としては、例えば、特許第４１９０６８６号公報に記載されている化合物を用いることができる。
【００３４】
また、添加工程では、防錆コーティング用水性樹脂組成物の成膜性をより向上させるため、有機溶剤をさらに添加してもよい。有機溶剤としては、アルコール系溶剤、ケトン系溶剤、エステル系溶剤、エーテル系溶剤等の塗料に一般的に用いられている有機溶剤が挙げられる。
【００３５】
また、添加工程では、得られる皮膜の摩擦性、成型加工性をより向上させるため、ポリオレフィンワックスをさらに添加してもよい。ポリオレフィンワックスとしては、パラフィン、マイクロクリスタリンワックス、ポリエチレンワックス、及びそれらの誘導体（塩素化ポリオレフィン等）などが挙げられる。
【００３６】
本実施形態に係る製造方法によれば、以上の各工程を経て、防錆コーティング用水性樹脂組成物を製造することができる。
防錆コーティング用水性樹脂組成物のｐＨは、７以上であることが好ましく、８〜１２であることがより好ましい。防錆コーティング用水性樹脂組成物のｐＨを７．０以上とすることで、貯蔵安定性がより向上する傾向にある。
【００３７】
＜防錆コーティング用水性樹脂組成物＞
本実施形態に係る防錆コーティング用水性樹脂組成物は、上述した本実施形態に係る製造方法により製造される。
【００３８】
従来、防錆コーティング用水性樹脂組成物の製造方法としては、カルボキシル基を有する水性樹脂を含有する水性樹脂組成物中に水分散性シリカを添加した後、５０℃以上かつ水性樹脂組成物の沸点以下の温度に昇温し、次いで、特定のエポキシ系シランカップリング剤及びその加水分解縮合物から選択される少なくとも１種を添加し、同温度で反応させる方法が知られている（例えば、特許文献１参照）。
【００３９】
しかし、本発明者らが特許文献１に記載の製造方法についてさらに検討を進めたところ、経時により防錆コーティング用水性樹脂組成物の性能が低下することが判明した。より具体的には、防錆コーティング用水性樹脂組成物を塗装して得られる皮膜の耐酸性等が低下することが判明した。
【００４０】
この点、上述した本実施形態に係る製造方法によれば、カルボキシル基を有する水性樹脂とエポキシ系シランカップリング剤及びその加水分解縮合物から選択される少なくとも１種とを予め反応させ、反応後の水性樹脂組成物を５０℃未満の温度に冷却した後、水分散性シリカを添加することにより、防錆コーティング用水性樹脂組成物の経時による性能低下を抑えることができる。
【００４１】
なお、このような効果の違いは、カルボキシル基を有する水性樹脂、エポキシ系シランカップリング剤及びその加水分解縮合物、並びに水分散性シリカの反応状態の違いによるものと推測されるが、この反応状態の違いを文言により一概に特定することは非実際的又は不可能である。
【００４２】
＜防錆処理方法＞
本実施形態に係る防錆処理方法は、上述した本実施形態に係る防錆コーティング用水性樹脂組成物を金属材に付与する工程（以下、「付与工程」ともいう。）と、金属材に付与された防錆コーティング用水性樹脂組成物を乾燥して乾燥皮膜を形成する工程（以下、「乾燥工程」ともいう。）と、を含む。
【００４３】
付与工程では、上述した本実施形態に係る防錆コーティング用水性樹脂組成物を金属材に付与する。
【００４４】
金属材としては、溶融亜鉛めっき鋼材、電気亜鉛めっき鋼材、アルミニウム亜鉛合金めっき鋼材、アルミニウム材、ステンレス鋼材等が挙げられ、亜鉛めっき鋼材（溶融亜鉛めっき鋼材又は電気亜鉛めっき鋼材）が好ましい。
防錆コーティング用水性樹脂組成物を金属材に付与する方法は特に制限されず、ロールコーター塗装、刷毛塗り塗装、ローラー塗装、バーコーター塗装、流し塗り塗装等の方法が挙げられる。
【００４５】
乾燥工程では、金属材に付与された防錆コーティング用水性樹脂組成物を乾燥して乾燥皮膜を形成する。
【００４６】
乾燥温度は、例えば、５０〜２５０℃であることが好ましく、７０〜２００℃であることがより好ましく、１００〜２００℃であることがさらに好ましい。
【００４７】
なお、付与工程と乾燥工程とは、同時並行的に行ってもよい。例えば、予め加熱しておいた金属材に対して防錆コーティング用水性樹脂組成物を付与し、余熱を利用して防錆コーティング用水性樹脂組成物を乾燥させてもよい。
【００４８】
乾燥皮膜の付着量は、例えば、０．１〜７．０ｇ／ｍ２であることが好ましく、０．５〜３．０ｇ／ｍ２であることがより好ましい。付着量を０．１ｇ／ｍ２以上とすることで、防錆性がより向上する傾向にある。また、付着量を７．０ｇ／ｍ２以下とすることで、乾燥皮膜の形成がより容易になる傾向にある。
【００４９】
＜防錆処理金属材＞
本実施形態に係る防錆処理金属材は、上述した本実施形態に係る防錆コーティング用水性樹脂組成物の乾燥皮膜を有する。本実施形態に係る防錆処理金属材は、上述した本実施形態に係る防錆処理方法により得ることができる。
【実施例】
【００５０】
以下、実施例に基づいて本発明をより詳細に説明するが、本発明はこれらの実施例によって限定されるものではない。
【００５１】
＜防錆コーティング用水性樹脂組成物の調製＞
［実施例１〜４４、４６〜５５］
滴下漏斗、温度計、加熱装置、及び撹拌装置を備えた反応容器に、表１、２に示す水性樹脂８５０ｇと純水１５０ｇとを配合して１Ｌの水性樹脂組成物を調製し、撹拌混合しながら８０℃に加熱した。次いで、水性樹脂組成物を撹拌混合しながら、表１、２に示す種類及び量（単位：ｇ）のシランカップリング剤を１ｇ／分の滴下速度で滴下し、３時間加熱して反応させた。次いで、反応後の溶液を４０℃以下に放冷した後、表１、２に示す種類及び量（単位：ｇ）の水分散性シリカと、ポリエチレンワックス（東邦化学工業株式会社製、「ハイテックＥ−６０００Ｓ」）２２ｇとを添加して撹拌混合することにより、実施例１〜４４、４６〜５５の防錆コーティング用水性樹脂組成物を得た。
【００５２】
［実施例４５］
水性樹脂組成物の加熱温度を８０℃から５０℃に変更した以外は実施例１〜４４、４６〜５５と同様にして、実施例４５の防錆コーティング用水性樹脂組成物を得た。
【００５３】
［比較例１〜３］
滴下漏斗、温度計、加熱装置、及び撹拌装置を備えた反応容器に、表２に示す水性樹脂８５０ｇと純水１５０ｇとを配合して１Ｌの水性樹脂組成物を調製し、撹拌混合しながら８０℃に加熱した。次いで、水性樹脂組成物を撹拌混合しながら、表２に示す種類及び量（単位：ｇ）のシランカップリング剤を１ｇ／分の滴下速度で滴下し、３時間加熱して反応させた。次いで、反応後の溶液を４０℃以下に放冷した後、表２に示す種類及び量（単位：ｇ）の水分散性シリカと、ポリエチレンワックス（東邦化学工業株式会社製、「ハイテックＥ−６０００Ｓ」）２２ｇとを添加して撹拌混合することにより、比較例１〜３の防錆コーティング用水性樹脂組成物を得た。
【００５４】
［比較例４］
滴下漏斗、温度計、加熱装置、及び撹拌装置を備えた反応容器に、表２に示す水性樹脂８５０ｇと純水１５０ｇとを配合して１Ｌの水性樹脂組成物を調製し、撹拌混合しながら８０℃に昇温し、３時間加熱した。次いで、反応後の溶液を４０℃以下に放冷した後、表２に示す種類及び量（単位：ｇ）の水分散性シリカと、ポリエチレンワックス（東邦化学工業株式会社製、「ハイテックＥ−６０００Ｓ」）１５ｇとを添加して撹拌混合することにより、比較例４の防錆コーティング用水性樹脂組成物を得た。
【００５５】
［比較例５］
水分散性シリカの代わりに、表２に示す種類及び量（単位：ｇ）のヒュームドシリカを添加した以外は比較例１〜３と同様にして、比較例５の防錆コーティング用水性樹脂組成物を得た。
【００５６】
［比較例６］
滴下漏斗、温度計、加熱装置、及び撹拌装置を備えた反応容器に、表２に示す水性樹脂８５０ｇと純水１５０ｇとを配合して１Ｌの水性樹脂組成物を調製し、撹拌混合しながら８０℃に加熱した。次いで、水性樹脂組成物を撹拌混合しながら、表２に示す種類及び量（単位：ｇ）のシランカップリング剤を１ｇ／分の滴下速度で滴下し、３時間加熱して反応させた。次いで、反応後の溶液を４０℃以下に放冷し、ポリエチレンワックス（東邦化学工業株式会社製、「ハイテックＥ−６０００Ｓ」）２７ｇを添加して撹拌混合することにより、比較例６の防錆コーティング用水性樹脂組成物を得た。
【００５７】
［比較例７］
水性樹脂組成物の加熱温度を８０℃から４０℃に変更した以外は比較例１〜３と同様にして、比較例７の防錆コーティング用水性樹脂組成物を得た。
【００５８】
［比較例８］
滴下漏斗、温度計、加熱装置、及び撹拌装置を備えた反応容器に、表２に示す水性樹脂８５０ｇと純水１５０ｇと水分散性シリカ５００ｇとを配合して１Ｌの水性樹脂組成物を調製し、撹拌混合しながら８０℃に加熱した。次いで、水性樹脂組成物を撹拌混合しながら、表２に示す種類及び量（単位：ｇ）のシランカップリング剤を１ｇ／分の滴下速度で滴下し、３時間加熱して反応させた。次いで、反応後の溶液を４０℃以下に放冷し、ポリエチレンワックス（三井化学株式会社製、「ケミパールＷ４０１」）３５ｇを添加して撹拌混合することにより、比較例８の防錆コーティング用水性樹脂組成物を得た。
【００５９】
＜評価＞
実施例１〜５５、比較例１〜８の防錆コーティング用水性樹脂組成物を用いて、以下のように、一次防錆性、上塗り塗装密着性、耐酸性、及び貯蔵安定性を評価した。結果を表１、２に示す。
【００６０】
［試験板の作製］
表１、２に示す鋼板を、アルカリ脱脂剤（日本ペイント・サーフケミカルズ株式会社製、「サーフクリーナー１５５」）を用いて６０℃で１分間スプレー処理することにより脱脂した。脱脂した鋼板は、水洗した後、乾燥させた。次いで、鋼板の表面に、乾燥皮膜の付着量が表１、２に示す値となるように、実施例１〜５５、比較例１〜８の防錆コーティング用水性樹脂組成物をバーコーターにより塗布し、鋼板の到達温度が１５０℃になるまで焼き付け乾燥し、試験板１を得た。
【００６１】
また、実施例１〜５５、比較例１〜８の防錆コーティング用水性樹脂組成物を４０℃の恒温装置に３ヶ月間貯蔵した後、同様にして試験板２を作製した。
【００６２】
［一次防錆性］
試験板１の乾燥皮膜表面に３５℃の５ｗ／ｖ％食塩水を噴霧した。食塩水の噴霧から１２０時間後に、白錆が発生している面積の割合（％）を目視にて確認することにより、一次防錆性を評価した。評価は、平面部と、エリクセンで７ｍｍまで押出加工した加工部との両方について行った。
評価基準は下記のとおりである。この評価基準で３点以上であれば合格とした。
−評価基準−
４点：白錆発生なし
３点：白錆が発生している面積が１０％未満
２点：白錆が発生している面積が１０％以上３０％未満
１点：白錆が発生している面積が３０％以上
【００６３】
［上塗り塗装密着性］
ａ）上塗り密着試験板の作製
試験板１の乾燥皮膜表面に、市販のアクリルメラミン塗料（日本ペイントインダストリアルコーティングス株式会社製、「オルガネオ」）を乾燥膜厚が２０μｍとなるようにバーコーターにより塗布し、１５０℃で２０分間乾燥させて上塗り密着試験板を作製した。
【００６４】
ｂ）一次密着試験
上塗り密着試験板に対して碁盤目１ｍｍのカットを入れた部分をエクリセンで７ｍｍまで押出加工した。加工部分にテープを貼った後、これを剥がし、上塗り塗装が剥がれている面積の割合（％）を目視にて確認することにより、密着性を評価した。
評価基準は下記のとおりである。この評価基準で３点以上であれば合格とした。
−評価基準−
４点：剥離なし
３点：剥離している面積が１０％未満
２点：剥離している面積が１０％以上２５％未満
１点：剥離している面積が２５％以上
【００６５】
ｃ）二次密着試験
上塗り密着試験板を沸水中に３０分間浸漬した後、一次密着試験と同様の試験及び評価を実施した。
【００６６】
［耐酸性］
ａ）初期液評価試験
試験板１を２５℃の５ｗ／ｖ％塩酸水溶液に１時間浸漬し、試験前後の色調変化（ΔＥ）を測定することにより、耐酸性を評価した。
評価基準は下記のとおりである。この評価基準で３点以上であれば合格とした。
−評価基準−
４点：試験前後の色調変化（ΔＥ）が１未満
３点：試験前後の色調変化（ΔＥ）が１以上３未満
２点：試験前後の色調変化（ΔＥ）が３以上７未満
１点：試験前後の色調変化（ΔＥ）が７以上
【００６７】
ｂ）経時液評価試験
試験板１の代わりに試験板２を用いること以外は初期液評価試験と同様にして、耐酸性を評価した。
【００６８】
［貯蔵安定性］
実施例１〜５５、比較例１〜８の防錆コーティング用水性樹脂組成物を４０℃の恒温装置内に３ヶ月間貯蔵し、ゲル化及び沈殿の状態を目視にて観察することにより、貯蔵安定性を評価した。
評価基準は下記のとおりである。この評価基準で２点であれば合格とした。
−評価基準−
２点：ゲル化及び沈殿が認められない
１点：ゲル化又は沈殿が認められる
【００６９】
【表１】
2019089906.tif 000002
【００７０】
【表２】
2019089906.tif 000003
【００７１】
なお、表１、２における略号は以下のとおりである。
（水性樹脂）
Ａ１：カルボキシル基を有するポリオレフィン樹脂（日本ペイント株式会社製、「ＰＣ２２３０」）
Ａ２：カルボキシル基を有するウレタン樹脂（株式会社ＡＤＥＫＡ製、「ＨＵＸ−１０２５」）
Ａ３：ポリアクリル酸（東亜合成株式会社製、「ジュリマーＡＣ−１０Ｌ」）
Ａ４：カルボキシル基を有するポリエステル樹脂（東亜合成株式会社製、「アロンメルトＰＥＳ−１０００」）
Ａ５：カルボキシル基を有するウレタン樹脂（三洋化成工業株式会社製、「ユーコートＵＸ−４８５」）
Ａ６：ポリビニルアルコール樹脂（日本合成化学工業株式会社製、「ゴーセノールＧＨ−２０」）
【００７２】
（シランカップリング剤）
Ｂ１：３−グリシドキシプロピルトリメトキシシラン（信越化学工業株式会社製、「ＫＢＭ−４０３」）
Ｂ２：３−グリシドキシプロピルトリエトキシシラン（信越化学工業株式会社製、「ＫＢＥ−４０３」）
Ｂ３：３−グリシドキシプロピルメチルジメトキシシラン（信越化学工業株式会社製、「ＫＢＭ−４０２」）
Ｂ４：３−グリシドキシプロピルメチルジエトキシシラン（信越化学工業株式会社製、「ＫＢＥ−４０２」）
Ｂ５：２−（３，４−エポキシシクロヘキシル）エチルトリメトキシシラン（信越化学工業株式会社製、「ＫＢＭ−３０３」）
Ｂ６：ビニルトリメトキシシラン（信越化学工業株式会社製、「ＫＢＭ−１００３」）
Ｂ７：３−アミノプロピルトリメトキシシラン（信越化学工業株式会社製、「ＫＢＭ−９０３」）
【００７３】
（シリカ）
Ｃ１：Ｎａイオンにより安定化されている水分散性シリカ（株式会社ＡＤＥＫＡ製、「アデライトＡＴ−２０Ａ」、粒子径：１０〜２０ｎｍ）
Ｃ２：Ｎａイオンにより安定化されている水分散性シリカ（日産化学工業株式会社製、「スノーテックス３０」、粒子径：１０〜１５ｎｍ）
Ｃ３：Ａｌイオンにより安定化されている水分散性シリカ（日産化学工業株式会社製、「スノーテックスＣ」、粒子径：１０〜１５ｎｍ）
Ｃ４：アンモニウムイオンにより安定化されている水分散性シリカ（日産化学工業株式会社製、「スノーテックスＮ」、粒子径：１０〜１５ｎｍ）
Ｃ５：Ｎａイオンにより安定化されている水分散性シリカ（日産化学工業株式会社製、「スノーテックス５０」、粒子径：２０〜２５ｎｍ）
Ｃ６：Ｎａイオンにより安定化されている水分散性シリカ（日産化学工業株式会社製、「スノーテックス２０Ｌ」、粒子径：４０〜５０ｎｍ）
Ｃ７：Ｎａイオンにより安定化されている水分散性シリカ（日産化学工業株式会社製、「スノーテックスＺＬ」、粒子径：７０〜１００ｎｍ）
Ｃ８：ヒュームドシリカ（日本アエロジル株式会社製、「アエロジル２００」）
【００７４】
（鋼板）
ＧＩ：溶融亜鉛めっき鋼板
ＧＬ：アルミニウム亜鉛合金めっき鋼板（Ａｌ：５５質量％）
ＧＦ：アルミニウム亜鉛合金めっき鋼板（Ａｌ：５質量％）
ＥＧ：電気亜鉛めっき鋼板
ＡＬ：アルミニウム板
ＳＵＳ：ステンレス鋼板
【００７５】
表１、２に示すとおり、水分散性シリカの添加前に水性樹脂組成物を５０℃未満の温度に冷却した実施例１〜５５は、水分散性シリカの添加後に水性樹脂組成物を加熱した比較例８に比べて、経時後の防錆コーティング用水性樹脂組成物を用いて得られる乾燥皮膜の耐酸性に優れていた。このことから、水分散性シリカの添加前に水性樹脂組成物を５０℃未満の温度に冷却することで、防錆コーティング用水性樹脂組成物の経時による性能低下が抑えられることが分かる。
【００７６】
なお、カルボキシル基を有する水性樹脂、エポキシ系シランカップリング剤、及び水分散性シリカのいずれかを用いていない比較例１〜６は、一次防錆性、上塗り塗膜密着性、耐酸性、及び貯蔵安定性の少なくとも１つの評価が、実施例１〜５５よりも劣っていた。
また、カルボキシル基を有する水性樹脂及びエポキシ系シランカップリング剤を含有する水性樹脂組成物を４０℃に加熱した比較例７は、実施例１〜５５に比べて、経時後の防錆コーティング用水性樹脂組成物を用いて得られる乾燥皮膜の耐酸性が劣っていた。